【事件の表示】
　特願２００２−２８５８８７「プラズマディスプレイパネル」拒絶査定不服審判事件〔平成１５年　６月１３日出願公開、特開２００３−１６８３７１〕について、次のとおり審決する。
【結　論】
　本件審判の請求は、成り立たない。
【理　由】
第１　手続の経緯
　本件出願は、平成１４年９月３０日（優先権主張：２００１年１２月３日，韓国）の出願であって、平成１８年２月２１日付け（発送日：同月２８日）で拒絶査定がなされ、これに対し同年５月２９日に拒絶査定に対する審判請求がなされるとともに、同日付けで手続補正書が提出されたものである。
　
第２　平成１８年５月２９日付け手続補正についての補正の却下の決定
１　補正の却下の決定の結論
　平成１８年５月２９日付け手続補正（以下「本件補正」という。）を却下する。
　
２　補正の却下の決定の理由
（１）本件補正の内容
　本件補正は、特許請求の範囲を次のように補正する内容を含むものである。
　
ア　本件補正前の特許請求の範囲
　「【請求項１】　プラズマディスプレイパネル内の蛍光体から放出される特定波長の可視光の光透過率を調節する誘電膜を備える透明基板と、前記透明基板上に形成された複数のサステイン電極と、前記各サステイン電極上に形成された誘電膜と、前記誘電膜上に形成された保護膜とを含むプラズマディスプレイパネルの上部基板において、
　前記誘電膜が、前記透明基板を介して放出される青色の可視光の透過率を赤色及び緑色の可視光の透過率より増加させる充填剤を含むことを特徴とするプラズマディスプレイパネルの上部基板。
　　【請求項２】　前記誘電膜は、
　ＰｂＯ−ＳｉＯ２−Ｂ２Ｏ３グループの誘電体と、
　ＣｏＯ、Ｃｏ３Ｏ４、及びＮｄ２Ｏ３から選択された何れか一つ以上の充填剤から構成されることを特徴とする請求項１記載のプラズマディスプレイパネルの上部基板。
　　【請求項３】　前記誘電膜は、
　ＰｂＯ−ＳｉＯ２−Ｂ２Ｏ３グループの誘電体と、
　ＣｏＯ−Ｃｏ３Ｏ４−Ｎｄ２Ｏ３グループの充填剤とから構成され、
　前記誘電膜が、５５〜７２重量％のＰｂＯと、４．２〜２０重量％のＢ２Ｏ３と、１〜２１重量％のＳｉＯ２と、５〜２３重量％のＮｄ２Ｏ３と、０〜３重量％のＣｏＯと、０〜３重量％のＣｏ３Ｏ４とから構成されることを特徴とする請求項１記載のプラズマディスプレイパネルの上部基板。
　　【請求項４】　前記誘電膜の組成物は、
　ＰｂＯ−ＳｉＯ２−Ｂ２Ｏ３−Ａｌ２Ｏ３−ＭｇＯ−ＣａＯ−ＺｎＯグループの誘電体と、　ＣｏＯ−Ｃｏ３Ｏ４−Ｎｄ２Ｏ３グループの充填剤とから構成されることを特徴とする請求項１記載のプラズマディスプレイパネルの上部基板。
　　【請求項５】　前記誘電膜は、
　５５〜７２重量％のＰｂＯと、
　１〜２１重量％のＳｉＯ２と、
　４．２〜２０重量％のＢ２Ｏ３と、
　１〜７重量％のＡｌ２Ｏ３と、
　０〜０．５重量％のＭｇＯと、
　０〜０．５重量％のＣａＯと、
　０〜９重量％のＺｎＯと、
　０〜３重量％のＣｏＯと、
　０〜３重量％のＣｏ３Ｏ４と、
　０〜２３重量％のＮｄ２Ｏ３と
から構成されることを特徴とする請求項７記載のプラズマディスプレイパネルの上部基板。
　　【請求項６】　前記誘電膜の組成物は、
　ＰｂＯ−ＳｉＯ２−Ｂ２Ｏ３−Ａｌ２Ｏ３−ＭｇＯ−ＣａＯ−ＺｎＯグループの誘電体と、
　ＮｉＯ、ＭｎＯ、Ｍｎ３Ｏ４、Ｇｄ２Ｏ３、Ｃｒ２Ｏ３、Ｖ２Ｏ５、ＣｕＯ、Ｎｄ２Ｏ３、ＣｏＯ、及びＣｏ３Ｏ４の少なくとも一つをさらに含むことを特徴とする請求項１記載のプラズマディスプレイパネルの上部基板。
　　【請求項７】　上部ガラス基板と、
　前記上部ガラス基板上の所定部分に形成されるサステイン電極と、
　前記サステイン電極上の所定部分に形成されるバス電極と、
　下部ガラス基板と、
　前記下部ガラス基板上に形成される下部絶縁膜と、
　前記下部絶縁膜上の所定部分に形成されるアドレス電極と、
　前記アドレス電極及び前記下部絶縁膜上に形成される下部誘電膜と、
　各放電セルを分離するために前記下部誘電膜上の所定部分に限定された隔壁と、
　前記下部誘電膜上に形成され、紫外線の供給を受けて赤、緑、及び青の各可視光を放出する蛍光膜をさらに含み、
　前記誘電膜が前記上部ガラス基板、サステイン電極及びバス電極上に位置することを特徴とする請求項１記載のプラズマディスプレイパネルの上部基板。
　　【請求項８】　上部ガラス基板と、上部ガラス基板に設けたサステイン電極と、サステイン電極上のバス電極と、下部ガラス基板と、下部ガラス基板に設けた下部誘電膜とアドレス電極と、それらの下部誘電膜とアドレス電極の上に設けた蛍光膜と、下部誘電膜上に形成させた隔壁とを備えるプラズマディスプレイパネルであって、
　前記上部ガラス基板、サステイン電極及びバス電極上に位置して、前記蛍光膜から放出される青色の可視光の透過率を赤及び緑色の可視光の透過率より高くする誘電膜が追加して形成され、その誘電膜の組成物が、５５〜７２重量％のＰｂＯと、１〜２１重量％のＳｉＯ２と、４．２〜２０重量％のＢ２Ｏ３と、１〜７重量％のＡｌ２Ｏ３と、０重量％〜０．５重量％のＭｇＯと、０重量％〜０．５重量％のＣａＯと、０重量％〜９重量％のＺｎＯと、０〜３重量％のＣｏＯと、０〜３重量％のＣｏ３Ｏ４と、０重量％〜２３重量％のＮｄ２Ｏ３とから形成されることを特徴とするプラズマディスプレイパネル。
　　【請求項９】　前記充填剤が、Ｎｄ２Ｏ３、ＣｏＯ、Ｃｏ３Ｏ４、ＮｉＯ、ＭｎＯ、Ｍｎ３Ｏ４、Ｇｄ２Ｏ３、Ｃｒ２Ｏ３、Ｖ２Ｏ５、及びＣｕＯの少なくとも一つの物質であることを特徴とする請求項１記載のプラズマディスプレイパネルの上部基板。
　　【請求項１０】　前記Ｎｄ２Ｏ３の含量が、５〜２３重量％であることを特徴とする請求項９記載のプラズマディスプレイパネルの上部基板。
　　【請求項１１】　前記ＣｏＯ及びＣｏ３Ｏ４の含量が、それぞれ３重量％未満であることを特徴とする請求項９記載のプラズマディスプレイパネルの上部基板。
　　【請求項１２】　誘電体と、青色の可視光の透過率を赤色及び緑色の可視光の透過率より増加させる充填剤とを混合する過程と、
　前記混合された物質を加熱して溶融させる過程と、
　前記溶融された物質を急速冷凍させる過程と、
　前記急速冷凍された物質を粉砕して微細な粉末にする過程と、
　前記微細な粉末と有機溶媒とを混合してペーストを製造する過程と、
　前記製造されたペーストを特定のガラス基板上に塗布した後乾燥させる過程と、
を順次行うことを特徴とするプラズマディスプレイパネルの誘電膜を形成する方法。
　　【請求項１３】　前記誘電体が、ＰｂＯ−ＳｉＯ２−Ｂ２Ｏ３グループの誘電体であることを特徴とする請求項１２記載のプラズマディスプレイパネルの誘電膜を形成する方法。
　　【請求項１４】　前記充填剤が、ＭｎＯ、Ｍｎ３Ｏ４、Ｇｄ２Ｏ３、Ｃｒ２Ｏ３、Ｖ２Ｏ５、及びＣｕＯの少なくとも一つの物質であることを特徴とする請求項１２記載のプラズマディスプレイパネルの誘電膜を形成する方法。
　　【請求項１５】　前記充填剤が、Ｎｄ２Ｏ３、ＣｏＯ、Ｃｏ３Ｏ４、ＮｉＯ、ＭｎＯ、Ｍｎ３Ｏ４、Ｇｄ２Ｏ３、Ｃｒ２Ｏ３、Ｖ２Ｏ５、及びＣｕＯの少なくとも一つの物質であることを特徴とする請求項１２記載のプラズマディスプレイパネルの誘電膜を形成する方法。
　　【請求項１６】　前記Ｎｄ２Ｏ３の含量が、５〜２３重量％であることを特徴とする請求項１５記載のプラズマディスプレイパネルの誘電膜を形成する方法。
　　【請求項１７】　前記ＣｏＯ及びＣｏ３Ｏ４の含量が、それぞれ３重量％未満であることを特徴とする請求項１５記載のプラズマディスプレイパネルの誘電膜を形成する方法。
　　【請求項１８】　前記誘電膜は、
　ＰｂＯ−ＳｉＯ２−Ｂ２Ｏ３グループの誘電体と、
　ＣｏＯ−Ｃｏ３Ｏ４−Ｎｄ２Ｏ３グループの充填剤とから構成され、
　前記誘電膜が、５５〜７２重量％のＰｂＯと、４．２〜２０重量％のＢ２Ｏ３と、１〜２１重量％のＳｉＯ２と、５〜２３重量％のＮｄ２Ｏ３と、０〜３重量％のＣｏＯと、０〜３重量％のＣｏ３Ｏ４とから構成されることを特徴とする請求項１２記載のプラズマディスプレイパネルの誘電膜を形成する方法。
　　【請求項１９】　前記誘電膜が、ＰｂＯ−ＳｉＯ２−Ｂ２Ｏ３−Ａｌ２Ｏ３−ＭｇＯ−ＣａＯ−ＺｎＯグループの誘電体と、ＭｎＯ、Ｍｎ３Ｏ４、Ｇｄ２Ｏ３、Ｃｒ２Ｏ３、Ｖ２Ｏ５、及びＣｕＯの少なくとも一つの物質とを混合した充填剤であることを特徴とする請求項１２記載のプラズマディスプレイパネルの誘電膜を形成する方法。
　　【請求項２０】　前記誘電膜が、５５〜７２重量％のＰｂＯと、１〜２１重量％のＳｉＯ２と、４．２〜２０重量％のＢ２Ｏ３と、１〜７重量％のＡｌ２Ｏ３と、０〜０．５重量％のＭｇＯと、０〜０．５重量％のＣａＯと、０〜９重量％のＺｎＯと、０〜３重量％のＣｏＯと、０〜３重量％のＣｏ３Ｏ４と、０〜２３重量％のＮｄ２Ｏ３とから構成されることを特徴とする請求項１２記載のプラズマディスプレイパネルの誘電膜を形成する方法。」
　
イ　本件補正後の特許請求の範囲
「【請求項１】　プラズマディスプレイパネル内の蛍光体から放出される特定波長の可視光の光透過率を調節する誘電膜を備える透明基板と、前記透明基板上に形成された複数のサステイン電極と、前記各サステイン電極上に形成された誘電膜と、前記誘電膜上に形成された保護膜とを含むプラズマディスプレイパネルの上部基板において、
　前記誘電膜が、前記透明基板を介して放出される青色の可視光の透過率を赤色及び緑色の可視光の透過率より増加させる充填剤を含
み、
前記誘電膜が、
ＰｂＯ−ＳｉＯ
２
−Ｂ
２
Ｏ
３
グループの誘電体と、
ＣｏＯ−Ｃｏ
３
Ｏ
４
−Ｎｄ
２
Ｏ
３
グループの充填剤とから構成されること
　　【請求項２】　前記誘電膜は、
　ＰｂＯ−ＳｉＯ２−Ｂ２Ｏ３グループの誘電体と、
　ＣｏＯ−Ｃｏ３Ｏ４−Ｎｄ２Ｏ３グループの充填剤とから構成され、
　前記誘電膜が、５５〜７２重量％のＰｂＯと、４．２〜２０重量％のＢ２Ｏ３と、１〜２１重量％のＳｉＯ２と、５〜２３重量％のＮｄ２Ｏ３と、０〜３重量％のＣｏＯと、０〜３重量％のＣｏ３Ｏ４とから構成されることを特徴とする請求項１記載のプラズマディスプレイパネルの上部基板。
　　【請求項３】　前記誘電膜の組成物は、
　ＰｂＯ−ＳｉＯ２−Ｂ２Ｏ３−Ａｌ２Ｏ３−ＭｇＯ−ＣａＯ−ＺｎＯグループの誘電体と、　ＣｏＯ−Ｃｏ３Ｏ４−Ｎｄ２Ｏ３グループの充填剤とから構成されることを特徴とする請求項１記載のプラズマディスプレイパネルの上部基板。
　　【請求項４】　前記誘電膜は、
　５５〜７２重量％のＰｂＯと、
　１〜２１重量％のＳｉＯ２と、
　４．２〜２０重量％のＢ２Ｏ３と、
　１〜７重量％のＡｌ２Ｏ３と、
　０〜０．５重量％のＭｇＯと、
　０〜０．５重量％のＣａＯと、
　０〜９重量％のＺｎＯと、
　０〜３重量％のＣｏＯと、
　０〜３重量％のＣｏ３Ｏ４と、
　０〜２３重量％のＮｄ２Ｏ３と
から構成されることを特徴とする請求項１記載のプラズマディスプレイパネルの上部基板。
　　【請求項５】　前記誘電膜の組成物は、
　ＰｂＯ−ＳｉＯ２−Ｂ２Ｏ３−Ａｌ２Ｏ３−ＭｇＯ−ＣａＯ−ＺｎＯグループの誘電体と、
　ＮｉＯ、ＭｎＯ、Ｍｎ３Ｏ４、Ｇｄ２Ｏ３、Ｃｒ２Ｏ３、Ｖ２Ｏ５、ＣｕＯ、Ｎｄ２Ｏ３、ＣｏＯ、及びＣｏ３Ｏ４の少なくとも一つをさらに含むことを特徴とする請求項１記載のプラズマディスプレイパネルの上部基板。
　　【請求項６】　上部ガラス基板と、
　前記上部ガラス基板上の所定部分に形成されるサステイン電極と、
　前記サステイン電極上の所定部分に形成されるバス電極と、
　下部ガラス基板と、
　前記下部ガラス基板上に形成される下部絶縁膜と、
　前記下部絶縁膜上の所定部分に形成されるアドレス電極と、
　前記アドレス電極及び前記下部絶縁膜上に形成される下部誘電膜と、
　各放電セルを分離するために前記下部誘電膜上の所定部分に限定された隔壁と、
　前記下部誘電膜上に形成され、紫外線の供給を受けて赤、緑、及び青の各可視光を放出する蛍光膜をさらに含み、
　前記誘電膜が前記上部ガラス基板、サステイン電極及びバス電極上に位置することを特徴とする請求項１記載のプラズマディスプレイパネルの上部基板。
　　【請求項７】　上部ガラス基板と、上部ガラス基板に設けたサステイン電極と、サステイン電極上のバス電極と、下部ガラス基板と、下部ガラス基板に設けた下部誘電膜とアドレス電極と、それらの下部誘電膜とアドレス電極の上に設けた蛍光膜と、下部誘電膜上に形成させた隔壁とを備えるプラズマディスプレイパネルであって、
　前記上部ガラス基板、サステイン電極及びバス電極上に位置して、前記蛍光膜から放出される青色の可視光の透過率を赤及び緑色の可視光の透過率より高くする誘電膜が追加して形成され、
誘電膜がＰｂＯ−ＳｉＯ
２
−Ｂ
２
Ｏ
３
グループの誘電体と、ＣｏＯ、Ｃｏ
３
Ｏ
４
−Ｎｄ
２
Ｏ
３
グループの充填剤とから構成され、
　　【請求項８】　前記充填剤が、Ｎｄ２Ｏ３、ＣｏＯ、Ｃｏ３Ｏ４、ＮｉＯ、ＭｎＯ、Ｍｎ３Ｏ４、Ｇｄ２Ｏ３、Ｃｒ２Ｏ３、Ｖ２Ｏ５、及びＣｕＯの少なくとも一つの物質であることを特徴とする請求項１記載のプラズマディスプレイパネルの上部基板。
　　【請求項９】　前記Ｎｄ２Ｏ３の含量が、５〜２３重量％であることを特徴とする請求項
８
　　【請求項１０】　前記ＣｏＯ及びＣｏ３Ｏ４の含量が、それぞれ３重量％未満であることを特徴とする請求項
８
　　【請求項１１】　
ＰｂＯ−ＳｉＯ
２
−Ｂ
２
Ｏ
３
グループの
　前記混合された物質を加熱して溶融させる過程と、
　前記溶融された物質を急速冷凍させる過程と、
　前記急速冷凍された物質を粉砕して微細な粉末にする過程と、
　前記微細な粉末と有機溶媒とを混合してペーストを製造する過程と、
　前記製造されたペーストを特定のガラス基板上に塗布した後乾燥させる過程と、
　を順次行
い、
前記充填剤は、ＣｏＯ−Ｃｏ
３
Ｏ
４
−Ｎｄ
２
Ｏ
３
グループである
　　【請求項１２】　前記充填剤が、ＭｎＯ、Ｍｎ３Ｏ４、Ｇｄ２Ｏ３、Ｃｒ２Ｏ３、Ｖ２Ｏ５、及びＣｕＯの少なくとも一つの物質であることを特徴とする請求項
１１
　　【請求項１３】　前記充填剤が、ＮｉＯ、ＭｎＯ、Ｍｎ３Ｏ４、Ｇｄ２Ｏ３、Ｃｒ２Ｏ３、Ｖ２Ｏ５、及びＣｕＯの少なくとも一つの物質であることを特徴とする請求項
１１
　　【請求項１４】　前記Ｎｄ２Ｏ３の含量が、５〜２３重量％であることを特徴とする請求項
１１
　　【請求項１５】　前記ＣｏＯ及びＣｏ３Ｏ４の含量が、それぞれ３重量％未満であることを特徴とする請求項
１１
　　【請求項１６】　前記誘電膜は、
　ＰｂＯ−ＳｉＯ２−Ｂ２Ｏ３グループの誘電体と、
　ＣｏＯ−Ｃｏ３Ｏ４−Ｎｄ２Ｏ３グループの充填剤とから構成され、
　前記誘電膜が、５５〜７２重量％のＰｂＯと、４．２〜２０重量％のＢ２Ｏ３と、１〜２１重量％のＳｉＯ２と、５〜２３重量％のＮｄ２Ｏ３と、０〜３重量％のＣｏＯと、０〜３重量％のＣｏ３Ｏ４とから構成されることを特徴とする請求項
１１
　　【請求項１７】　前記誘電膜が、ＰｂＯ−ＳｉＯ２−Ｂ２Ｏ３−Ａｌ２Ｏ３−ＭｇＯ−ＣａＯ−ＺｎＯグループの誘電体と、ＭｎＯ、Ｍｎ３Ｏ４、Ｇｄ２Ｏ３、Ｃｒ２Ｏ３、Ｖ２Ｏ５、及びＣｕＯの少なくとも一つの物質とを混合した充填剤であることを特徴とする請求項
１１
　　【請求項１８】　前記誘電体が、５５〜７２重量％のＰｂＯと、１〜２１重量％のＳｉＯ２と、４．２〜２０重量％のＢ２Ｏ３と、１〜７重量％のＡｌ２Ｏ３と、０〜０．５重量％のＭｇＯと、０〜０．５重量％のＣａＯと、０〜９重量％のＺｎＯと、０〜３重量％のＣｏＯと、０〜３重量％のＣｏ３Ｏ４と、０〜２３重量％のＮｄ２Ｏ３とから構成されることを特徴とする請求項
１１
　なお、アンダーラインは補正箇所を示すために請求人が付したものである。
　
（２）補正の目的について
　本件補正の請求項１についての補正は、請求項１に係る発明を特定するために必要な事項である「誘電膜」について、「ＰｂＯ−ＳｉＯ２−Ｂ２Ｏ３グループの誘電体と、ＣｏＯ−Ｃｏ３Ｏ４−Ｎｄ２Ｏ３グループの充填剤とから構成される」という限定を付加するものであって、平成１８年法律第５５号による改正前の特許法（以下、単に「特許法」という。）第１７条の２第４項第２号の特許請求の範囲の減縮を目的とするものに該当する。　
　そこで、本件補正後の請求項１に記載されている事項により特定される発明（以下「本件補正発明」という。）が特許出願の際独立して特許を受けることができるものであるか（特許法第１７条の２第５項において準用する同法第１２６条第５項の規定に適合するか）について、以下に検討する。
　
（３）引用例
　原査定の拒絶の理由に引用された、本願の優先日前に頒布された刊行物である特開２０００−３５３４７４号公報（以下「引用例」という。）には、次の事項が記載されている。
　
ア　「【００２２】【発明の実施の形態】＜実施の形態１＞この発明の実施の形態１を、図面に基づき具体的に説明する。なお、各図において、同一符号は同一のものを示す。
【００２３】図１は本発明に係わるプラズマディスプレイパネルを表す断面図である。このプラズマディスプレイパネルは、互いに対向する２枚のガラスパネルである前面ガラスパネル１および背面ガラスパネル２を備えており、また、両パネル１，２の間において、バス電極付き透明電極３、誘電体層４、データ電極５、絶縁層６、および蛍光体層７を備えている。
【００２４】蛍光体層７は、隔壁８によりライン状（ストライプ状）に隔てられ仕切られており、隔壁８により仕切られた各部分には、３つの色（赤、緑、青）の蛍光体９がそれぞれ色別に塗布されている。したがって、蛍光体９は、赤色蛍光体９Ｒ、緑色蛍光体９Ｇ、青色蛍光体９Ｂの３つの種類を有している。」
　
イ　「【００２９】ここで、酸化ネオジムを含むフィルタ１１の透過率の発光波長に対する特性は、ネオン発光の波長成分を特に透過しにくい特性となっているため、フィルタ透過後の光は、ネオン発光による波長成分が特に減衰して、結果として蛍光体発光による波長成分の比率が向上する。すなわち、蛍光体層７からの出射光のうちネオン発光による波長成分を酸化ネオジムを用いて選択的に減衰させて光学的にフィルタリングすることが可能になる。したがって、表示面である前面ガラスパネル１においては、ネオン発光成分に起因していた色純度の低下を押さえることが可能になり、蛍光体発光を主成分とする色純度を向上させた画像を観ることが可能になる。
【００３０】以下、これについて説明する。図２は、この実施の形態１に係るプラズマディスプレイパネルにおける酸化ネオジムが混ぜられたフィルタ１１の波長透過率特性Ｌ１と、フィルタ装着前における本プラズマディスプレイの蛍光体層７の赤色、青色、緑色の各色発光の発光スペクトルＲｂ，Ｇｂ，Ｂｂと、フィルタ装着後における本プラズマディスプレイの赤色、青色、緑色の各色発光の発光スペクトルＲａ，Ｇａ，Ｂａとを示す図である。また、図３ないし図５は、図２における赤色、緑色、青色の各色発光の発光スペクトルを、各色別に示す図である。なお、ここでは、赤色蛍光体９Ｒとして化学式（Ｙ，Ｇｄ）ＢＯ３：Ｅｕで表される蛍光体を、緑色蛍光体９Ｇとして化学式Ｚｎ２ＳｉＯ４：Ｍｎで表される蛍光体を、そして、青色蛍光体９Ｂとして化学式ＢａＭｇＡｌ１０Ｏ１７：Ｅｕで表される蛍光体を用いている。
【００３１】これらの図２ないし図５に示すように、フィルタ装着前における本プラズマディスプレイの赤色蛍光体９Ｒ、緑色蛍光体９Ｇ、青色蛍光体９Ｂの各蛍光体による光を出射する部分（以下、「蛍光体発光部」とも称する）から出射される各発光スペクトルＲｂ，Ｇｂ，Ｂｂのそれぞれには、ネオン発光の波長成分である５８５ｎｍ近傍の成分が含まれている。これが、上述のネオン発光成分である。
【００３２】しかしながら、図２などに示すように、フィルタ１１の波長透過率特性Ｌ１は、ネオン発光の５８５ｎｍスペクトルの付近で著しく小さな値を有しているため、フィルタ透過後の各色発光スペクトルＲａ，Ｇａ，Ｂａにおいては、５８５ｎｍ近傍のネオン発光スペクトルが非常に小さくなっていることが判る。
【００３３】たとえば、青色発光の場合（図５参照）、青色の蛍光体発光部７Ｂからの発光スペクトルについて、フィルタ透過前の発光スペクトルＢｂに含まれていたネオン発光の波長成分（５８５ｎｍ近傍）は、フィルタ透過後の発光スペクトルＢａにおいて、特に著しく減衰している。これは、上述したように、フィルタ１１の波長透過率特性Ｌ１がネオン発光の５８５ｎｍ近傍において、著しく小さな値を有していることによる。このように、ネオン発光の５８５ｎｍ近傍の波長成分を選択的に減衰させて、高い色純度を有する青色を提供することが可能になる。一方、フィルタ１１の波長透過率特性Ｌ１は、それ以外の波長成分に関する減衰は比較的小さく、特に、比較的小さな波長領域である青色成分（４５０ｎｍ近傍）の波長領域においては、減衰ピークを持たず比較的高い透過率を有しているため、比較的減衰が少ない。したがって、輝度の低下を抑制することが可能である。このように、青色発光に関して、輝度の低下を抑制しつつ、色純度を向上させることができる。
【００３４】また、赤色発光の場合（図３参照）には、赤色の蛍光体発光部７Ｒからの発光スペクトルについて、フィルタ透過前の発光スペクトルＲｂは、３つの大きなピークＰ１，Ｐ２，Ｐ３を有しているが、フィルタ透過後の発光スペクトルＲａにおいては、このうちネオン発光の波長成分（５８５ｎｍ近傍）の近くに位置する５９０ｎｍ近傍のピークＰ１のみが約半分の高さのピークＰ１’に減衰している。一方、ネオン発光の波長成分（５８５ｎｍ近傍）から離れた他の２つのピークＰ２，Ｐ３はあまり減衰していないことが判る（図３、発光スペクトルＲａのピークＰ２’，Ｐ３’参照）。これは、酸化ネオジムの波長透過率特性Ｌ１がピークＰ２，Ｐ３近傍において高い値を有しているためである。したがって、輝度の低下を抑制することが可能である。
【００３５】このように、赤色の蛍光体発光部７Ｒから出射される赤色系の発光成分の中でも、緑色側の比較的波長の小さな成分である、ネオン発光による橙色の波長成分（５８５ｎｍ近傍）を選択的に減衰させることが可能である。したがって、このピークＰ１成分を選択的に減衰させることにより、輝度の低下を抑制しつつ、赤色発光の色純度の向上させるという効果を得ることができる。
【００３６】さらに、緑色発光の場合（図４参照）においても、同様に、緑色の蛍光体発光部７Ｇからの発光スペクトルについて、フィルタ透過前の発光スペクトルＧｂに含まれていたネオン発光の波長成分（５８５ｎｍ近傍）は、フィルタ透過後の発光スペクトルＧａにおいては、特に著しく減衰している。
【００３７】ただし、この場合においては、波長透過率特性Ｌ１が緑色蛍光体発光のピークである５２０ｎｍ近傍にフィルタの透過率の低い波長領域を有しているため、この波長領域において発光が減衰している。しかしながら、緑色発光の蛍光体の輝度は赤色、青色の蛍光体発光と比較して高いため、このような減衰があった場合であっても、３色合わせて白色を表示するために必要な輝度は十分得られている。
【００３８】【表１】
　　色　　　　　　　　フィルタ無　　フィルタ有
　　赤　　相対輝度　　　1.000　　　　　0.791
　　緑　　相対輝度　　　1.000　　　　　0.808
　　青　　相対輝度　　　1.000　　　　　0.810
　　白　　相対輝度　　　1.000　　　　　0.800
　　白　　色温度（Ｋ）　 5550　　　　　 5750
　　（当審注：表１の一部を抜粋した。）
【００３９】表１は、本プラズマディスプレイパネルのフィルタ装着前後の各色の輝度、色度の測定結果を示す。表１に示すように、各色の相対輝度はフィルタ透過前後で約８０％に減衰してはいるが、上述の従来例よりも輝度の低下が抑制されている。また、ネオン発光成分が選択的に特に減衰されて色度が変化したため、白色点灯における色温度が５５５０Ｋから５７５０Ｋへと約４％向上している。」
　
ウ　「【００４４】＜実施の形態２＞次に、この発明の実施の形態２を、図面に基づき具体的に説明する。なお、各図において、上記実施の形態１で示した部材と同一または対応する部材については同一符号を付している。
【００４５】図６は、本発明に係わるプラズマディスプレイパネルの実施の形態２を表す断面図であり、パネルの横断面を拡大したものである。本プラズマディスプレイパネルは、実施の形態１と同様の構成を有しているものの、フィルタ１１を設けない代わりに、光取り出し側のガラス（透光性基材）に酸化ネオジムを含有した前面ガラスパネル１Ｂを使用している点で、実施の形態１と異なっている。」
　
エ　「【００４９】＜実施の形態３＞図７は、本発明に係わるプラズマディスプレイパネルの実施の形態３を表す断面図であり、パネルの横断面を拡大したものである。本プラズマディスプレイパネルは、実施の形態２と同様の構成を有しているものの、光取り出し側の前面ガラスパネル１Ｂに酸化ネオジムを含有するのではなく、光取り出し側のガラスの内面側に設けられる誘電体層（絶縁層）として、酸化ネオジムを含有させた誘電体層４Ｃを用いている点で、実施の形態２のものと異なっている。
【００５０】この実施の形態３においても、誘電体層４Ｃに含まれる酸化ネオジムによる光学的なフィルタリング機能により、実施の形態２と同様にネオンの発光を選択的に減衰させることが可能であり、同様の効果が得られる。
【００５１】また、誘電体層４Ｃは、前面ガラスパネル１と蛍光体層７の間に設けられているので、前面ガラスパネル１が保護層として機能することにより、外部との接触等による損傷を防止することができる。」
　
オ　図面の図２には、実施の形態１のプラズマディスプレイパネルに使用される酸化ネオジムを用いたフィルタの波長透過率特性およびフィルタ装着前後の各色の発光スペクトルを示すグラフが描かれ、図面の図３ないし図５には、赤色、緑色及び青色のそれぞれについてのフィルタ装着前後の発光スペクトル及びフィルタの波長透過率特性を示すグラフが描かれている。
　
カ　図面の図７には、前面ガラスパネル１側の構造として、前面ガラスパネル１と、前面ガラスパネル１上に形成されたバス電極付き透明電極３と、バス電極付き透明電極３上に形成された誘電体層４Ｃとが描かれている。
　
　上記摘記事項アないしエ、及び図面から、引用例には、以下の発明（以下「引用発明」という。）が記載されているものと認められる。
　
　「プラズマディスプレイパネルの光取り出し側の前面ガラスパネル１Ｂの内面側の、前面ガラスパネル１Ｂと蛍光体層７との間に誘電体層４Ｃが設けられた光取り出し側の前面ガラスパネル１と、前記前面ガラスパネル１Ｂ上に形成されたバス電極付き透明電極３と、前記バス電極付き透明電極３上に形成された誘電体層４Ｃとを有するプラズマディスプレイパネルにおいて、
　前記誘電体層４Ｃに酸化ネオジムを含有させたプラズマディスプレイパネル。」
　
（４）対比
　本件補正発明と引用発明とを対比する。
ａ　引用発明の「蛍光体層７」，「前面ガラスパネル１Ｂ」及び「透明電極３」が、本件補正発明の「蛍光体」，「透明基板」及び「サステイン電極」に相当し、引用発明の「透明電極３」が複数あることも、プラズマディスプレイパネルの構造から当業者にとって自明である。
ｂ　引用発明の「前面ガラスパネル１」，「透明電極３」及び「誘電体層４Ｃ」からなる構造体が、本件補正発明の「上部基板」に相当する。
ｃ　引用例の段落【００２９】−【００３９】及び図２−図５には、酸化ネオジムを含むフィルタ１１の透過率の発光波長に対する特性が説明されている（上記摘記事項イ及びオ参照。）。上記透過率の発光波長に対する特性は、フィルタ１１に酸化ネオジムを含ませたことによるものであるから、酸化ネオジムを誘電体層４に含有させて誘電体層４Ｃとしたときには、誘電体層４Ｃが、酸化ネオジムを含むフィルタ１１と同様の透過率の発光波長に対する特性を有することとなることが明らかである。このことは、例えば、本願の優先日前に頒布された刊行物である実願平１−１３９３０２号（実開平３−７７９０２号）のマイクロフィルムの明細書第１８ページ４−７行の記載、第２４ページ１０−１４行の記載及び第３図−第５図、並びに、特開平６−２７３７３８号の段落【００２４】の記載及び図３によっても裏付けられることである。
　そうすると、引用発明の「誘電体層４Ｃ」は、酸化ネオジムを含有させることにより、引用例の段落【００３７】に記載されるのと同様に、緑色蛍光体発光のピークである５２０ｎｍ近傍に透過率の低い波長領域を有することとなるから、引用発明の、光取り出し側の前面ガラスパネル１Ｂと蛍光体層７との間に設けられ、かつ、酸化ネオジムを含有させた「誘電体層４Ｃ」は、本件補正発明の「プラズマディスプレイパネル内の蛍光体から放出される特定波長の可視光の光透過率を調節する誘電膜」に相当する。
ｄ　同様にして、引用例の段落【００３８】の【表１】において、フィルタ有のときの青色の相対輝度が赤色及び緑色の相対輝度より高くなっていることは、酸化ネオジムを含有させたことによるものであり、誘電体層４Ｃに酸化ネオジムを含有させたときにも同様の輝度特性が得られるものであるから、引用発明において「誘電体層４Ｃに酸化ネオジムを含有させた」ことは、本件補正発明において「誘電体膜が、前記透明基板を介して放出される青色の可視光の透過率を赤色及び緑色の可視光の透過率より増加させる充填剤を含」むことに相当する。
ｅ　本件補正発明の「ＣｏＯ−Ｃｏ３Ｏ４−Ｎｄ２Ｏ３グループの充填剤」について、当該記載のみからは、「ＣｏＯ−Ｃｏ３Ｏ４−Ｎｄ２Ｏ３の全てから構成される充填剤」なのか、「ＣｏＯ−Ｃｏ３Ｏ４−Ｎｄ２Ｏ３の少なくとも何れか一つから構成される充填剤」なのかが、必ずしも明確ではないが、本件補正後の請求項１を引用する請求項４において、「ＣｏＯ」，「Ｃｏ３Ｏ４」及び「Ｎｄ２Ｏ３」のそれぞれについて０を含む数値限定がなされていること、本件補正後の請求項１６の単一の請求項の記載において、「前記誘電膜は、・・・と、ＣｏＯ−Ｃｏ３Ｏ４−Ｎｄ２Ｏ３グループの充填剤とから構成され、前記誘電膜が、・・・と、５〜２３重量％のＮｄ２Ｏ３と、０〜３重量％のＣｏＯと、０〜３重量％のＣｏ３Ｏ４とから構成される」と記載され、ＣｏＯとＣｏ３Ｏ４については０を含む数値限定がなされていること、及び、発明の詳細な説明に具体的に記載されている充填剤が「Ｎｄ２Ｏ３、ＣｏＯ及びＣｏ３Ｏ４中、何れか一つ以上の充填剤」であることからみて、後者の「ＣｏＯ−Ｃｏ３Ｏ４−Ｎｄ２Ｏ３の少なくとも何れか一つから構成される充填剤」を意味することが明らかである。
　したがって、引用発明の「前記誘電体層４Ｃに酸化ネオジムを含有させた」ことは、本件補正発明の「前記誘電膜が、誘電体と、ＣｏＯ−Ｃｏ３Ｏ４−Ｎｄ２Ｏ３グループの充填剤とから構成されること」に相当する。
　
　そうすると、上記ａないしｅの対比関係から、本件補正発明と引用発明とは、以下の本件補正発明一致点で一致し、以下の相違点１及び２で相違する。
　
（本件補正発明一致点）
　「プラズマディスプレイパネル内の蛍光体から放出される特定波長の可視光の光透過率を調節する誘電膜を備える透明基板と、前記透明基板上に形成された複数のサステイン電極と、前記各サステイン電極上に形成された誘電膜とを含むプラズマディスプレイパネルの上部基板において、
　前記誘電膜が、前記透明基板を介して放出される青色の可視光の透過率を赤色及び緑色の可視光の透過率より増加させる充填剤を含み、
　前記誘電膜が、
　誘電体と、
　ＣｏＯ−Ｃｏ３Ｏ４−Ｎｄ２Ｏ３グループの充填剤とから構成されるプラズマディスプレイパネルの上部基板。」
　
（相違点１）
　本件補正発明が「誘電膜上に形成された保護膜」を含むのに対し、引用発明が該構成を具備しない点。
　
（相違点２）
　本件補正発明は誘電膜を構成する誘電体が「ＰｂＯ−ＳｉＯ２−Ｂ２Ｏ３グループの誘電体」であるのに対し、引用発明は、誘電体材料が不明である点。
　
（５）当審の判断
　上記相違点１及び２について検討する。
ア　相違点１について
　プラズマディスプレイパネルの技術分野において、誘電膜上に保護膜を形成することは、例えば、原査定の拒絶の理由に引用された特開２０００−２２６２２９号公報に「ＭｇＯ膜５」（段落【０００３】）として記載され、また、特開平９−１２９１４２号公報に「ＭｇＯ（酸化マグネシウム)からなる保護膜１８」（段落【００３５】）として記載されるごとく、従来周知の技術（以下「周知技術Ａ」という。）である。
　したがって、引用発明に、周知技術Ａを適用して、本件補正発明の相違点１に係る構成とすることは、当業者が容易になし得たことである。
　
イ　相違点２について
　プラズマディスプレイパネルの技術分野において、誘電膜の誘電体材料を「ＰｂＯ−ＳｉＯ２−Ｂ２Ｏ３グループの誘電体」とすることも、例えば、原査定の拒絶の理由に引用された上記特開２０００−２２６２２９号公報に「透明誘電体層は、・・・透明性に優れていること等が要求されている。このため、従来からＰｂＯ−Ｂ２Ｏ３−ＳｉＯ２系もしくは・・・系の透明なガラス粉末が使用されている。」（段落【０００９】）と記載され、また、上記特開平９−１２９１４２号公報に「下層の誘電体層１７ａとしては、・・・が選択される。例えば、ＰｂＯ／ＳｉＯ２／Ｂ２Ｏ３／ＺｎＯを含むガラスペーストであり、ＳｉＯ２を比較的多く含む材料が選択される。また、上層の誘電体層１７ｂとしては、・・・が選択される。例えば、ＰｂＯ／ＳｉＯ２／Ｂ２Ｏ３／ＺｎＯを含むガラスペーストであり、ＳｉＯ２を比較的少なく含む材料が選択される。」（段落【００６９】−【００７０】）と記載されるごとく、従来周知の技術（以下「周知技術Ｂ」という。）である。
　したがって、引用発明において、誘電体層４Ｃの誘電体材料を選択するにあたり、周知技術Ｂを適用して、本件補正発明の相違点２に係る構成とすることは、当業者が容易になし得たことである。
　
　そして、本件補正発明の作用効果も、引用例の記載及び周知技術Ａ，Ｂから当業者が予測できる範囲内のものである。
　したがって、本件補正発明は、引用発明及び周知技術Ａ，Ｂに基いて、当業者が容易に発明をすることができたものであるから、特許法第２９条第２項の規定により特許出願の際独立して特許を受けることができないものである。
　
（６）本件補正についてのむすび
　以上のとおり、本件補正は、特許法第１７条の２第５項において準用する同法第１２６条第５項の規定に違反するものであり、同法第１５９条第１項において読み替えて準用する同法第５３条第１項の規定により却下すべきものである。
　
第３　本願発明
　平成１８年５月２９日付け手続補正は、上記のとおり却下されたので、本願の請求項１ないし２０に係る発明は、平成１７年７月２２日付け手続補正書により補正された明細書及び図面の記載からみて、その特許請求の範囲の請求項１ないし２０に記載された事項により特定されるとおりのものと認められるところ、本願の請求項１に係る発明（以下「本願発明」という。）は、前記「第２　２（１）ア」の本件補正前の特許請求の範囲の請求項１に記載のとおりである。
　
第４　引用例　
　原査定の拒絶の理由に引用された引用例及びその記載事項は、前記「第２　２（３）引用例」に記載したとおりのものである。
　
第５　対比
　本願発明は、前記「第２　２」で検討した本件補正発明を特定するために必要な事項である「誘電膜」について、「ＰｂＯ−ＳｉＯ２−Ｂ２Ｏ３グループの誘電体と、ＣｏＯ−Ｃｏ３Ｏ４−Ｎｄ２Ｏ３グループの充填剤とから構成される」という限定を省いたものである。
　そうすると、上記「第２　２　（４）」において対比したのと同様の対比関係から、　本願発明と引用発明とは、以下の本願発明一致点で一致し、上記の相違点１で相違する。
　
（本願発明一致点）
　「プラズマディスプレイパネル内の蛍光体から放出される特定波長の可視光の光透過率を調節する誘電膜を備える透明基板と、前記透明基板上に形成された複数のサステイン電極と、前記各サステイン電極上に形成された誘電膜とを含むプラズマディスプレイパネルの上部基板において、
　前記誘電膜が、前記透明基板を介して放出される青色の可視光の透過率を赤色及び緑色の可視光の透過率より増加させる充填剤を含むプラズマディスプレイパネルの上部基板。」
　
第６　当審の判断
　相違点１については、上記「第２　２　（５）　ア」で検討したとおりである。
　そして、本願発明の作用効果も、引用例の記載及び周知技術Ａから当業者が予測できる範囲内のものである。
　したがって、本願発明は、引用発明及び周知技術Ａに基いて、当業者が容易に発明をすることができたものである。
　
第７　むすび
　以上のとおりであるから、本願の請求項１に係る発明は、特許法第２９条第２項の規定によって特許を受けることができない。
　そして、本願の請求項１に係る発明が特許を受けることができないものであるから、その余の請求項に係る発明について論及するまでもなく、本願は、拒絶すべきものである。
　よって、結論のとおり審決する。